(57)【要約】【課題】本発明は、家庭用カーペットとして、さらなるソフトな風合いと優れたバルキー性および優れた耐久性を有するカーペットを提供することができる捲縮糸ならびに該捲縮糸を用いてなるカーペットを提供せんとするものである。【解決手段】本発明のカーペット用捲縮糸は、繊維の単糸断面形状が扁平であるマルチフイラメントからなるカーペット用捲縮糸であって、該マルチフイラメントの扁平度が４〜８であって、かつ、該マルチフイラメントの断面の長辺の一方より、該長辺の長さに対して４０〜６０％の部分で、７０〜１４０°の角度に折れ曲がっていることを特徴とするものである。また、本発明のカーペットは、かかるカーペット用捲縮糸を用いて構成されていることを特徴とするものである。【選択図】　なし【特許請求の範囲】
【請求項１】
繊維の単糸断面形状が扁平であるマルチフイラメントからなるカーペット用捲縮糸であって、該マルチフイラメントの扁平度が４〜８であって、かつ、該マルチフイラメントの断面の長辺の一方より、該長辺の長さに対して４０〜６０％の部分で、７０〜１４０°の角度に折れ曲がっていることを特徴とするカーペット用捲縮糸。
【請求項２】
前記マルチフイラメントが、単糸繊度が５〜１０デシテックスであり、総繊度が５００〜２０００デシテックスであり、かつ、捲縮伸長率が５〜２０％の範囲内にあるものであることを特徴とする請求項１記載のカーペット用捲縮糸。
【請求項３】
前記捲縮糸が、ポリアミド繊維であることを特徴とする請求項１または２記載のカーペット用捲縮糸。
【請求項４】
請求項１〜３のいずれかに記載のカーペット用捲縮糸を用いて構成されていることを特徴とするカーペット。
【発明の詳細な説明】
【０００１】
【発明の属する技術分野】
本発明は、カーペット用捲縮糸およびタフテッドカーペットに関するものであり、さらに詳しくは家庭用カーペットに好適な柔軟でソフトな風合いと優れたバルキー性や耐久性を併せ持つカーペットを与え得るカーペット用捲縮糸およびこの捲縮糸をカーペットのフェースヤーンとして用いたタフテッドカーペットに関するものである。
【０００２】
【従来の技術】
従来より、カーペットのフェースヤーンとして合成繊維マルチフィラメント捲縮糸を用いることはポリアミド繊維，ポリエステル繊維，ポリプロピレン繊維などを用いて広く行われている。
【０００３】
カーペットフェースヤーンとしての糸の断面形状としては防汚性や耐久性が優れた中空断面糸やバルキー性が特に優れたＹ型断面糸および柔軟でソフトな風合いが得られる扁平断面糸など種々が知られており、それぞれ用途に応じて使い分けられている。
【０００４】
その中の家庭用カーペット用途には柔軟でソフトな風合いのカーペットが好まれることから、通常のＹ型断面糸を使用する場合は単糸繊度を小さくして糸の柔軟性を出したもの用いられる。しかし、このＹ型断面糸で柔軟でソフトな風合いを得るために単糸繊度を小さくする必要があり、長期間使用した場合の耐久性が劣る欠点を有する。
【０００５】
そこで、耐久性を損なわないために単糸繊度をあまり細くしないでも柔軟でソフトな風合い得る手段として、例えば特開昭６２−１１７５０５号公報には、断面の長軸が５０μ以上、長軸と短軸の長さの比が１５：１〜３：１の扁平形状であり、かつ実質的に捩れのないパイル糸を用いたカーペットが提案されている。この提案によるカーペットは確かにベロア感、ソフト感が従来品よりも改良されたものではあるが、長軸の長さが５０μ以上と単繊維繊度が太くいため、柔らかい風合いには限界があり、直接肌が接触する家庭用のラグカーペットとしては不適当なものであった。
【０００６】
また、特開２０００−２２００５０号公報にて、単繊維繊度が３．５〜８．０デニール、単繊維の扁平度が３．０〜５．０、捲縮伸長率が５．０〜２０％である捲縮糸からなるカーペットが記載されている。つまり、単糸繊度と扁平度を規制した捲縮糸が提案されている。この提案によるカーペットは確かに家庭用カーペットとして好適なソフトな風合いと耐久性が向上できているものの、糸の剛性の不足から捲縮発現力が不足してバルキー性が不十分であり、また製糸性が不安定になるために扁平度が５以上のものを得ることができなかった。
【０００７】
【発明が解決しようとする課題】
本発明は、かかる従来技術の背景に鑑み、家庭用カーペットとして、さらなるソフトな風合いと優れたバルキー性および優れた耐久性を有するカーペットを提供することができる捲縮糸ならびに該捲縮糸を用いてなるカーペットを提供せんとするものである。
【０００８】
【課題を解決するための手段】
本発明は、かかる課題を解決するために、次のような手段を採用するものである。すなわち、本発明のカーペット用捲縮糸は、繊維の単糸断面形状が扁平であるマルチフイラメントからなるカーペット用捲縮糸であって、該マルチフイラメントの扁平度が４〜８であって、かつ、該マルチフイラメントの断面の長辺の一方より、該長辺の長さに対して４０〜６０％の部分で、７０〜１４０°の角度に折れ曲がっていることを特徴とするものである。
【０００９】
なお、本発明のカーペット用捲縮糸は下記の（１）〜（２）の条件を採用することにより、更に優れた効果を期待することができる。
（１）前記扁平断面の単糸繊度が５〜１０デシテックス，総繊度が５００〜２０００デシテックス，捲縮伸長率が５〜２０％の範囲である請求項１記載のカーペット用捲縮糸。
（２）前記捲縮糸がポリアミド繊維であることを特徴とする請求項１または２記載のカーペット用捲縮糸
また、本発明のカーペットは、かかるカーペット用捲縮糸を用いて構成されていることを特徴とするものである。
【００１０】
【発明の実施の形態】
以下、本発明のカーペット用捲縮糸の構成を添付図をもって詳細に説明する。
【００１１】
図１は上述の折れ曲がり扁平断面糸のうち最も実用的な一例を示した断面図であり、図２はその単糸断面を得るための口金孔形状の一例を示す概略図である。
【００１２】
図１に示す繊維断面のＬ１およびＬ２が扁平糸のスリット長で、Ｗが扁平糸のスリット幅を示し、その扁平度は（Ｌ１＋Ｌ２）／Ｗで表される。繊維断面の中央部分での折れ曲がり角度（θ）はそれぞれの長辺の中心線Ｒ１とＲ２が交差する内角で表される折れ曲がり扁平断面糸である。
【００１３】
かかるカーペット用捲縮糸は、タフテッドカペットのパイルヤーンとして使用されるもので、合成繊維マルチフィラメントで構成され、その単糸断面が扁平で、その扁平度が４〜８であり、該断面の長辺の一方より、該長辺の長さに対して４０〜６０％の部分で７０〜１４０°の角度（θ）に折れ曲がった形状を有するものである。
【００１４】
本発明のカーペット用捲縮糸は　その折れ曲り部分が、Ｙ型断面糸のように、対角に支えるヒレがないために小さな圧力で簡単に変形し、またすぐに回復し、同一単糸繊度のＹ型断面糸では得られない、柔軟でソフトな風合いが得られるという特徴を有するものである。
【００１５】
本発明のカーペット用捲縮糸の断面の折れ曲り位置は長辺の一方より長辺の長さに対して４０〜６０％、好ましくは４５〜５５％の範囲内にあることが製糸性の面で重要である。この範囲をはずれ左右のバランスが崩れると、溶融紡糸後の冷却において糸揺れよって製糸性を悪化をまねくので好ましくない。
【００１６】
また、断面の折れ曲り角度（θ）は７０〜１４０°、好ましくは８０〜１３０°であることが重要である。かかる折れ曲り角度はカーペットの風合いやバルキー性に影響しており、折れ曲り角度、が７０°より小さければ捲縮付与特性が向上してバルキー性がアップするが風合が硬いものとなる。一方折れ曲り角度が１４０°度が大きければ風合いはソフトであるがバルキー性が不足したものとなるので好ましくない。
【００１７】
更に本発明の捲縮糸の単糸断面の扁平度は４〜８であることが好ましい。この扁平度が４より小さいと捲縮糸の風合い、バルキー性が悪くなる。一方扁平度が８より大きくなると風合い、バルキー性は良くなるが、紡出時の吐出や冷却が不安定になり、糸揺れが増大し、製糸性が悪化するため好ましくない。つまり単糸断面の扁平度を４〜８にすることにより、風合い、バルキー性に優れた捲縮糸を安定した製糸性で製造することが可能となる。
【００１８】
単糸繊度は５〜１０デシテックスであるのが好ましい。この範囲にすることにより、糸の剛性が維持されて耐久性に優れた捲縮糸を得ることができる。
【００１９】
また、捲縮糸の総繊度は５００〜２０００デシテックス、好ましくは６００〜１５００とするものである。この範囲にすることにより、タフト時の単繊維切れやパイル抜けなどの問題が防止し安定したタフトが行える。
また、捲縮伸長率は５〜２０％の範囲であることが好ましい。この範囲にすることにより、柔軟でソフトな風合いと通常のＹ型断面糸と遜色のないバルキー性と耐久性を合わせ持つことが出来る。
【００２０】
ただし、捲縮付与された捲縮糸において、伸長率が２０％を越える場合であっても、例えば、特公昭６０−４７９４９号公報に記載されるごとく、捲縮原糸を別工程にて解舒しながら低張力下で熱処理したり、チーズの状態で熱処理を施して、捲縮率を２０％以下に下げることにより、本発明に用いることができるようになる。
【００２１】
なお、本発明における捲縮伸長率とは、扁平断面糸を無荷重状態で３０分間沸騰水で浸漬処理した後、平衡水分率まで乾燥し、次式により算出した値であり、捲縮発現の程度を表す指標である。
【００２２】
捲縮伸長率（％）＝［（Ｌ２−Ｌ１）／Ｌ１］×１００
ここで、Ｌ１、Ｌ２とは、Ｌ１：試料糸に２ｍｇ／ｄの初荷重をかけ３０秒経過した後に試料長５０ｃｍにマーキングしたその長さ、Ｌ２：同試料に１００ｍｇ／ｄの定荷重をかけて３０秒経過後に伸びた試料長をそれぞれ意味する。
【００２３】
本発明のカーペット用捲縮糸としては、ポリアミド繊維，ポリエステル繊維，ポリプロピレン繊維など合成繊維マルチフィラメント捲縮糸を用いることが一般的であるが、捲縮の安定性や耐久性の点からポリアミド繊維が最も好ましい。
【００２４】
次に本発明のカーペットについて詳細に記述する。
【００２５】
本発明のカーペットは、カーペット用捲縮糸からなるフェースヤーンと、このフェースヤーンをタフトした基布と、この基布の裏に貼りつけたバッキング材とから構成されたカーペットであって、フェースヤーンが、上記カーペット用捲縮糸を含むことを特徴とするものである。
【００２６】
そして、本発明のカーペットは、フェースヤーンとしての合成繊維マルチフィラメント捲縮糸中に、上記断面形状の捲縮糸を好ましくは４０重量％以上、さらに好ましくは６０重量％以上用いるのが、きわめて柔軟で肌触りが良く、特に家庭用ラグカーペットとして好適なカーペットを提供する上からよい。
【００２７】
また、本発明のカーペットには、静電気抑制のために導電性繊維を混繊することや防汚性を高めるために防汚剤を塗布することも好ましい。
【００２８】
本発明のカーペット用捲縮糸の代表的な製造方法について説明する。
【００２９】
まず、扁平断面を有する捲縮糸は、基本的に公知の溶融紡糸、冷却、給油、延伸、捲縮付与の各工程からなる通常の方法によって製造される。そして、扁平断面糸の糸断面を本発明の変形度と単繊維繊度を有するものにするためには、溶融吐出する際の口金の吐出孔形状と吐出量、引取り速度などの紡糸条件を目的に合わせて調節すればよい。
【００３０】
本発明で用いる溶融紡糸装置は、エクストルーダー型紡糸機およびプレッシャー型紡糸機のどちらも使用可能であるが、製品の均一性および製糸工程における収率の点から前者が好ましい。特に原着ポリマーを用いる場合はエクストルーダー型紡糸機が有利である。
【００３１】
溶融紡糸された糸条は、冷却、給油の後、必要に応じて延伸、熱固定が施される。延伸に際しては、補助的に延伸点を固定するなどの目的でスチーム処理装置などを併用してもよい。ポリアミドの場合、後の工程で高い捲縮を付与するためには、ある程度の配向と結晶化が必要であるので、通常２倍から４倍の延伸を行うことが好ましい。次いで、それぞれの延伸糸について、別々に捲縮付与装置によって個別に捲縮を付与する。捲縮は通常の加熱流体加工処理により付与すればよく、例えば、ジェットノズルタイプ、ジェットスタッファタイプ、さらにはギヤ方式など各種の捲縮付与方法が採用されうるが、高い捲縮付与とその顕在化を達成するためにはジェットノズル方式が好ましい。なかでも米国特許第３，７８１，９４９号明細書に記載の捲縮のノズルなどが好ましく使用される。さらには、捲縮を固定する目的から、特開平５−３２１０５８号公報に記載の冷却装置や、さらにはロータリーフィルタを組み合わせてもよい。
【００３２】
上記の溶融紡糸、延伸および捲縮付与は、糸条を途中で巻取らずに連続して行ってもよいし、未延伸糸段階あるいは延伸糸段階で一旦巻取ってもよい。また、扁平捲縮糸を製造する場合に、その工程通過性や捲縮特性をコントロールする目的のために、捲縮ノズルに導入する糸条に予め原糸交絡を付与しても差し支えない。得られた扁平断面の単繊維からなるポリアミドマルチフィラメント捲縮糸には、目的に応じて撚りおよび熱処理が施されるが、いずれも公知の方法を採りうる。
【００３３】
次に本発明のカーペットは、主として次のいずれかの方法で製造される。すなわち、上記のカーペット用捲縮糸を直接基布にタフトし、染色した後、バッキングする方法、また上記のカーペット用捲縮糸に２０〜６０ｔ／ｍの片撚りを施し、基布にタフトし、染色した後、バッキングする方法、および上記カーペット用捲縮糸を２本または３本合糸し、１００〜２００ｔ／ｍの下撚と上撚からなる諸撚りを施し、基布にタフトし、染色した後、バッキングする方法。
【００３４】
上記した３つの方法は使用される目的によって使い分けされる。例えば柔軟性やバルキー性を重視する場合には、本発明のカーペット用捲縮糸を直接基布にタフトしてカーペットにするのが好ましい。
【００３５】
柔軟性とともにややパイルに腰を持たせる用途に使用するカーペットの場合には、本発明のカーペット用捲縮糸に片撚りを施し、タフトしてカーペットとするのが良い。
【００３６】
この場合、本発明のカーペット用捲縮糸を単独で片撚りを施しても良く、２本または３本引き揃えて合糸したものを片撚りして使用しても良い。片撚りの撚り数は特に制限がなく、目的とする柔軟性と腰に合わせればよいが、通常２０〜６０ｔ／ｍ、より好ましくは３０〜５０ｔ／ｍの条件が採用される。
【００３７】
一方、カーペットによりしっかりした腰が要求される用途や、より高い耐久性が要求される用途においては、本発明のカーペット用捲縮糸を諸撚りして使用するのが良い。これにより、従来にない柔軟なサキソニー調カーペットが得られる。この場合、扁平断面の単繊維からなるカーペット用捲縮糸を常法により２プライもしくは３プライの諸撚りとすればよい。諸撚りの撚り数は特に制限はなく、目的とする柔軟性と腰に合わせればよいが、通常上撚り数、下撚り数とも１００〜２００ｔ／ｍ、さらには１２０〜１８０ｔ／ｍの条件とするが好ましく採用される。
【００３８】
上記片撚り、諸撚りを実施するに際しては、撚りを固定させるために公知の熱処理を組合わせることが可能である。
【００３９】
いずれにせよ、目的とするカーペットの風合いや腰、耐久性などに応じて、カーペット用捲縮糸に無撚り、片撚り、諸撚りの手法を適宜に使い分ければよい。
【００４０】
【実施例】
以下、本発明を実施例によりさらに詳細に説明する。上述の説明中、および以下に述べる実施例における各物性値は、具体的には下記の方法で測定した値である。
［硫酸相対粘度］
ポリマ試料を９８％硫酸に１重量％の濃度で溶解し、オストワルド粘度計を用いて２５℃で測定した。
［総繊度］
ＪＩＳ　Ｌ　１０９０に基づいて測定した。
［単繊維繊度］
ＪＩＳ　Ｌ　１０９０に基づいて測定した総繊度を、単繊維数で除して求めた。
［捲縮伸長率］
室温（２５〜３５℃）、相対湿度５０〜７５％の雰囲気中に２０時間以上放置されていたパッケージから解舒した捲縮扁平糸を、無荷重状態で３０分間沸騰水で浸漬処理した後、平衡水分率まで乾燥し、これを沸騰水処理後捲縮糸の試料とする。この試料糸に２ｍｇ／ｄの初荷重をかけ３０秒経過した後に、試料長５０ｃｍ（Ｌ１）にマーキングをする。次いで、同試料に１００ｍｇ／ｄの定荷重をかけて３０秒経過後に、伸びた試料長（Ｌ２）を測定する。次いで、下記式により、捲縮伸長率（％）を求める。
【００４１】
捲縮伸長率（％）＝［（Ｌ２−Ｌ１）／Ｌ１］×１００
なお、沸騰水処理前に糸条を放置する際の雰囲気条件は、実際のカーペット製造工程において使用される時の捲縮糸状態、つまり吸湿により捲縮特性が平衡状態に達した状態とするためのものであり、平衡状態に達するのに時間がかかり過ぎず、かつ結露を生じないという点から選定したものである。
［扁平断面糸の扁平度］
単繊維断面をスケッチし長方形に近似させ、そのタテとヨコの比から扁平度を算出した。
【００４２】
折れ曲がり扁平断面糸の場合、図１に示す形態から、スリット長；Ｌ１およびＬ２とスリット幅Ｗを測定し、その扁平度は（Ｌ１＋Ｌ２）／Ｗで算出した。　単繊維５本の測定の平均値とする。
［扁平断面糸の折れ曲り角度］
単繊維の横断面をスケッチし、その２方向に伸びる鰭に中心腺を引いて、その中心線の交差角度を測定した。
［製糸性］
糸切れの回数から相対的に下記のように評価した。
◎…糸切れが発生しない、○…糸切れがほとんど発生しない、△…糸切れがやや発生する、×…糸切れが頻発する。
［カーペットの風合い］
カーペットを静置し、素手による触感によった官能評価で、その柔らかさ、肌触りなどを家庭用ラグという用途を意識して、相対的に下記のように評価した。
◎…きわめて柔らかく、肌触りがきわめてよい○…柔らかく、肌触りがきわめてよい△…やや柔らかさに劣り、肌触りは普通×…柔らかさに劣り、肌触りが悪い。
［カーペットのバルキー性］
カーペットを静置し、素手で押さえた触感によってその充実感および反発性を官能評価して、相対的に下記のように評価した。
◎…きわめて充実感がある、○…充実感がある、△…やや充実感に劣る、×充実感に劣り、肌触りが悪い。
［カーペットの耐久性］
縦×横＝０．５ｍ×０．５ｍのカーペットを作成して、通路の出入り口に敷いて、１０日間使用した後、掃除機で汚れを取り除いてパイル表面の乱れおよび捲縮のヘタリの具合を肉眼で判定し、次の基準で評価した。
【００４３】
◎・・・・ほとんどヘタリなし、　〇・・・・ヘタリが少ない、　△・・・・ヘタリがやゝ多い、　×・・・・ヘタリが多い、
［実施例１］
硫酸相対粘度２．８のナイロン６のチップを、エクストルーダータイプの溶融紡糸機で溶融後、スリット幅０．２ｍｍ，スリット長０．６ｍｍのスリット２個が折れ曲がり角度が１２０°となる折れ曲がり扁平断面用１３６ホ−ル口金を通して溶融紡糸し、紡糸に連続して冷却し、給油し、延伸し、引き続き巻き取ることなくジェットノズル（ＪＮ）を用いて捲縮を付与してから巻取り、総繊度１１７０デシテックス、１３６フィラメントのポリアミドマルチフィラメント捲縮糸を得た。
【００４４】
このときの製糸性は良好で、この捲縮糸の単繊維繊度は８．６デシテックス，断面形状は扁平度５．０，扁平糸の長辺の一方から５０％の位置で１２０°に折れ曲がった扁平糸が得られており、捲縮伸長率は１４．５％であった。
【００４５】
上記の捲縮糸をプラスチック製の円筒状の管に巻き取り、９０℃で２０分間湯浴中で熱処理を行い、低捲縮処理を実施した。このときのプラスチック管への巻き取り張力は約０．０３２ｇ／ｄであった。次いで、通常のレベルカットにて、ゲージ、目付が１３００ｇ／ｍ２　となるようにステッチを調節してタフトした。その後、常法に従い染色、バッキングを実施した。このようにして得られたカーペットの「風合い」、「バルキー性」、「耐久性」について評価した結果を表１に示す。
【００４６】
［実施例２］
使用口金のみスリット幅０．２ｍｍ，スリット長０．６ｍｍのスリット２個が折れ曲がり角度が９０°となる折れ曲がり扁平断面用１３６ホ−ルを使用し、実施例１と同様に硫酸相対粘度２．８のナイロン６のチップを、エクストルーダータイプの溶融紡糸機で溶融紡糸した。
【００４７】
紡糸に連続して実施例１と同様に冷却し、給油し、延伸し、捲縮を付与してから巻取り、総繊度１１７０デシテックス、１３６フィラメントのポリアミドマルチフィラメント捲縮糸を得た。
【００４８】
このときの製糸性は良好で、この捲縮糸の単繊維繊度は８．６デシテックス，断面形状は扁平度５．０，扁平糸の長辺の一方から５０％の位置で９０°に折れ曲がった扁平糸が得られており、捲縮伸長率は１５．５％であった。
【００４９】
上記の捲縮糸を実施例１と同様に低捲縮処理、タフト、染色、バッキングを実施した。このようにして得られたカーペットの「風合い」、「バルキー性」、「耐久性」について評価した結果を表１に併記する。
【００５０】
［実施例３］
使用口金のみスリット幅０．２ｍｍ，スリット長０．６ｍｍのスリット２個が折れ曲がり角度が１２０°となる折れ曲がり扁平断面用１８０ホ−ルを使用し、実施例１と同様に硫酸相対粘度２．８のナイロン６のチップを、エクストルーダータイプの溶融紡糸機で溶融紡糸した。
【００５１】
紡糸に連続して実施例１と同様に冷却し、給油し、延伸し、捲縮を付与してから巻取り、総繊度１１７０デシテックス、１８０フィラメントのポリアミドマルチフィラメント捲縮糸を得た。
【００５２】
このときの製糸性は良好で、この捲縮糸の単繊維繊度は６．５デシテックス，断面形状は扁平度５．０，扁平糸の長辺の一方から５０％の位置で１２０°に折れ曲がった扁平糸が得られており、捲縮伸長率は１３．０％であった。
【００５３】
上記の捲縮糸を実施例１と同様に低捲縮処理、タフト、染色、バッキングを実施した。このようにして得られたカーペットの「風合い」、「バルキー性」、「耐久性」について評価した結果を表１に併記する。
【００５４】
［実施例４］
使用口金のみスリット幅０．１５ｍｍ，スリット長０．６ｍｍのスリット２個が折れ曲がり角度が１２０°となる折れ曲がり扁平断面用１３６ホ−ルを使用し、実施例１と同様に硫酸相対粘度２．８のナイロン６のチップを、エクストルーダータイプの溶融紡糸機で溶融紡糸した。
【００５５】
紡糸に連続して実施例１と同様に冷却し、給油し、延伸し、捲縮を付与してから巻取り、総繊度１１７０デシテックス、１３６フィラメントのポリアミドマルチフィラメント捲縮糸を得た。
【００５６】
このときの製糸性は良好で、この捲縮糸の単繊維繊度は８．６デシテックス，断面形状は扁平度７．０，扁平糸の長辺の一方から５０％の位置で１２０°に折れ曲がった扁平糸が得られており、捲縮伸長率は１４．５％であった。
【００５７】
上記の捲縮糸を実施例１と同様に低捲縮処理、タフト、染色、バッキングを実施した。このようにして得られたカーペットの「風合い」、「バルキー性」、「耐久性」について評価した結果を表１に併記する。
【００５８】
【表１】
2004019065.tif 000002
【００５９】
表１から明らかなように、実施例１〜４のものは、カーペットの風合いが家庭用のラグとして満足できるレベルであり、かつ、バルキー性や耐久性も良好であった。また扁平断面糸を得るに際しての製糸性も問題のないレベルであった。
【００６０】
［比較例１〜６］
実施例１において、折れ曲がり扁平糸の扁平率を３．０とした場合を比較例１、折れ曲がり位置を３０％にずらした場合を比較例２、折れ曲がり角度を６０°にした場合を比較例３、フィラメント数を変更して単繊維繊度を１２．２デシテックスと太くした場合を比較例４、折れ曲がりのない従来の扁平糸を比較例５とし、それぞれ実施例と同様にタフト・染色・バッキングを実施して得られたカーペットについて、「腰」、「風合い」、「製糸性」を評価した結果を表２に示す。
【００６１】
【表２】
2004019065.tif 000003
【００６２】
表２から明らかなように、比較例１においては、折れ曲がり扁平糸の扁平度が低いため、カーペットとしての風合いおよびバルキー性にやゝ問題が残る結果となった。
【００６３】
また、比較例２は、折れ曲がり位置が中心にないために、溶融紡糸後の冷却風により糸揺れが増大し製糸性が悪い結果となった。
【００６４】
また、比較例３は、折れ曲がり角度が小さく、柔軟性に欠け、風合いが劣る結果となった。
【００６５】
また、比較例４においては、単糸繊度が太く、糸の剛性が強すぎて風合いが劣る結果となった。
【００６６】
一方、比較例５は、折れ曲がりがないために、溶融紡糸後の冷却風による糸揺れが大きく製糸性が劣り、またバルキー性も十分でなく、本発明の特徴が十分に発現しない結果となった。
【００６７】
【発明の効果】
本発明のカーペット用捲縮糸は、柔らかな風合いで肌触りが良く、かつ腰が強いと共に耐久性に優れたカーペットを与えることができる。また、本発明のカーペットは、上記カーペット用捲縮糸の特性をそのまま生かしたものであり、特に素肌に接触して使用する家庭用ラグカーペットとして好適である。
【図面の簡単な説明】
【図１】この図は、本発明のカーペット用捲縮糸の一例である折れ曲がり扁平断面糸の断面図である。
【図２】この図は、図１の扁平断面糸を得るための口金孔形状の一例を示す概略図である。
【符号の説明】
Ｌ１、Ｌ２：扁平糸のスリット長
Ｗ：扁平糸のスリット幅
Ｒ１、Ｒ２：長辺の中心線
θ：折れ曲がり角度
【図１】
2004019065.tif 000004
【図２】
2004019065.tif 000005